СТАБИЛИЗИРОВАННЫЙ ПЛАСТИФИКАТОР ДЛЯ ТЕРМОПЛАСТИЧНОГО ПОЛИУРЕТАНА

1. Способ получения термопластичного полиуретана, включающий стадии:
(i) предоставления композиции Z(W), содержащей
(a) по меньшей мере один карбодиимид, выбранный из группы, состоящей из мономерных алифатических карбодиимидов, олигомерных алифатических карбодиимидов, полимерных алифатических карбодиимидов, мономерных ароматических карбодиимидов, олигомерных ароматических карбодиимидов и полимерных ароматических карбодиимидов, и
(b) по меньшей мере один сложный эфир, выбранный из группы, состоящей из сложных эфиров лимонной кислоты, сложных эфиров ацетиллимонной кислоты, сложных эфиров фталевой кислоты, сложных эфиров бензойной кислоты, сложных эфиров адипиновой кислоты, гидрированных сложных эфиров фталевой кислоты и сложных эфиров фосфорной кислоты;
(ii) добавления композиции Z(W) к термопластичному полиуретану или реакционной смеси для получения термопластичного полиуретана.
2. Способ по п. 1, в котором получение композиции Z(W) включает смешивание компонентов и установку кислотного числа.
3. Способ по п. 2, в котором добавление композиции Z(W) осуществляют согласно стадии (ii), после того как установка является завершенной.
4. Способ по п. 1, в котором композицию Z(W) согласно стадии (ii) добавляют к термопластичному полиуретану путем компаундирования или замачивания.
5. Способ по п. 1, в котором термопластичный полиуретан представляет собой термопластичный полиуретан на основе сложного полиэфироспирта или простого полиэфироспирта.
6. Способ по п. 1, в котором композиция Z(W) содержит по меньшей мере один сложный эфир лимонной кислоты.
7. Способ по п. 1, в котором композиция Z(W) содержит по меньшей мере один карбодиимид, выбранный из группы, состоящей из мономерных алифатических карбодиимидов, олигомерных алифатических карбодиимидов и полимерных алифатических карбодиимидов.
8. Способ по п. 1, в котором молярное соотношение добавленных карбодиимидных групп и первоначального содержания кислоты в использованном сложном эфире лежит в диапазоне от 20:1 до 1:10.
9. Способ по одному из пп. 1-8, в котором количество композиции Z(W), в пересчете на общее количество термопластичного полиуретана, лежит в диапазоне от 1 до 50% масс.
10. Термопластичный полиуретан, получаемый или полученный способом по одному из пп. 1-9.
11. Применение композиции Z(W), содержащей
(а) по меньшей мере один карбодиимид, выбранный из группы, состоящей из мономерных алифатических карбодиимидов, олигомерных алифатических карбодиимидов, полимерных алифатических карбодиимидов, мономерных ароматических карбодиимидов, олигомерных ароматических карбодиимидов и полимерных ароматических карбодиимидов, и
(b) по меньшей мере один сложный эфир, выбранный из группы, состоящей из сложных эфиров лимонной кислоты, сложных эфиров ацетиллимонной кислоты, сложных эфиров фталевой кислоты, сложных эфиров бензойной кислоты, сложных эфиров адипиновой кислоты, гидрированных сложных эфиров фталевой кислоты и сложных эфиров фосфорной кислоты;
в качестве пластификатора для термопластичных полиуретанов.
12. Формованное изделие, содержащее термопластичный полиуретан, получаемый или полученный способом по одному из пп. 1-9, или термопластичный полиуретан по п. 10.
13. Формованное изделие по п. 12, причем указанное формованное изделие представляет собой продукт литья под давлением, продукт экструзии или заливочную массу.